(57)【要約】【課題】  電解質膜およびセパレータのいずれに対してもゴムガスケットの接着性が良好な燃料電池セル、およびその製造方法を提供する。【解決手段】  燃料電池セル１は、電解質膜２３と、セパレータ３０ａと、ゴムガスケット４０ａと、を備え、ゴムガスケット４０ａとセパレータ３０ａとの間には、第一接着層５０が配置され、ゴムガスケット４０ａと電解質膜２３との間には、ゴムガスケット４０ａ側から順にシランカップリング剤層５１と、第一接着層５０とは異なる第二接着層５２と、が配置される。燃料電池セル１の製造方法は、ゴムガスケット４０ａとセパレータ３０ａとを第一接着剤により接着するセパレータ接着工程と、ゴムガスケット４０ａと電解質膜２３とを、シランカップリング剤をゴムガスケット４０ａ側に配置して、該シランカップリング剤、および第一接着剤とは異なる第二接着剤により接着する電解質膜接着工程と、を有する。【選択図】  図１
2019117730.tif 000002
【特許請求の範囲】
【請求項１】
電解質膜と、セパレータと、該電解質膜および該セパレータの両方に接着され該電解質膜の周縁部を封止するゴムガスケットと、を備える燃料電池セルであって、
該ゴムガスケットと該セパレータとの間には、第一接着層が配置され、
該ゴムガスケットと該電解質膜との間には、該ゴムガスケット側から順にシランカップリング剤層と、該第一接着層とは異なる第二接着層と、が配置されることを特徴とする燃料電池セル。
【請求項２】
前記第二接着層の弾性率は、前記第一接着層の弾性率よりも小さい請求項１に記載の燃料電池セル。
【請求項３】
前記第一接着層は、熱可塑性樹脂系接着剤からなる請求項１または請求項２に記載の燃料電池セル。
【請求項４】
前記第二接着層は、シリコーン樹脂系接着剤からなる請求項１ないし請求項３のいずれかに記載の燃料電池セル。
【請求項５】
前記ゴムガスケットは、活性エネルギー線の照射によりゴム組成物が架橋した架橋物である請求項１ないし請求項４のいずれかに記載の燃料電池セル。
【請求項６】
電解質膜と、セパレータと、該電解質膜および該セパレータの両方に接着され該電解質膜の周縁部を封止するゴムガスケットと、を備える燃料電池セルの製造方法であって、
該ゴムガスケットと該セパレータとを第一接着剤により接着するセパレータ接着工程と、
該ゴムガスケットと該電解質膜とを、シランカップリング剤を該ゴムガスケット側に配置して、該シランカップリング剤、および該第一接着剤とは異なる第二接着剤により接着する電解質膜接着工程と、
を有することを特徴とする燃料電池セルの製造方法。
【請求項７】
前記第二接着剤の弾性率は、前記第一接着剤の弾性率よりも小さい請求項６に記載の燃料電池セルの製造方法。
【請求項８】
前記電解質膜接着工程においては、前記ゴムガスケットと前記電解質膜とを加熱しないで接着する請求項６または請求項７に記載の燃料電池セルの製造方法。
【請求項９】
前記電解質膜接着工程においては、前記ゴムガスケットに前記シランカップリング剤を塗布し、該シランカップリング剤の表面に前記第二接着剤を塗布した後、前記電解質膜を重ねて接着する請求項６ないし請求項８のいずれかに記載の燃料電池セルの製造方法。
【請求項１０】
前記セパレータ接着工程および前記電解質膜接着工程の前に、活性エネルギー線を照射することにより未架橋ゴム部材を架橋して前記ゴムガスケットを製造するゴムガスケット製造工程を有する請求項６ないし請求項９のいずれかに記載の燃料電池セルの製造方法。
【発明の詳細な説明】
【技術分野】
【０００１】
本発明は、電解質膜およびセパレータに接着されるゴムガスケットを備える燃料電池セル、およびその製造方法に関する。
【背景技術】
【０００２】
燃料電池は、多数のセルが積層されたスタック構造を呈している。セルは、電解質膜や電極を有する電極部材、それを挟持するセパレータ、および電極部材の周囲や隣り合うセパレータ間を封止するためのゴムガスケットを備えている。
【０００３】
電極部材を封止するゴムガスケットは、電解質膜およびセパレータの両方に接着されている。接着方法としては、ゴムガスケット形成用のゴム組成物を相手部材に接触させた状態で加熱して、架橋するのと同時に接着する方法（熱架橋接着法）や、熱架橋して製造されたゴムガスケットと相手部材とを、接着剤で後接着する方法などが知られている（例えば、特許文献１、２参照）。
【先行技術文献】
【特許文献】
【０００４】
【特許文献１】特開２０１７−６５０４２号公報
【特許文献２】国際公開第２０１３／１４７０２０号
【発明の概要】
【発明が解決しようとする課題】
【０００５】
熱架橋接着法においては、原料のゴムに硫黄や有機過酸化物などの架橋剤を配合してゴム組成物を調製し、それを架橋剤が反応する温度まで加熱して架橋させる。セパレータの多くは金属製であるため、架橋接着の際にセパレータが高温に曝されても影響は少ない。しかし、電解質膜は高分子膜であるため、架橋接着の際に電解質膜が高温に曝されると、熱ダメージを受けやすく劣化するおそれがある。
【０００６】
また、電解質膜は、ガス圧の変動や外部からの振動などにより動いたり伸びたりする。このため、上記特許文献２に記載されているように、ゴムガスケットと電解質膜とを接着剤で接着する場合には、電解質膜に接する接着層に、電解質膜の動きや変形に追従できる程度の柔軟性が要求される。一方、セパレータに接する接着層には、それと同程度の柔軟性は要求されない。
【０００７】
このように、燃料電池セルにおいては、接着対象部材に応じて、最適な接着方法や接着剤を選択することが望ましい。しかしながら、現状では、電解質膜に対してもセパレータに対しても同じ接着剤を使用しており、接着対象部材によって接着剤を使い分けてはいない。
【０００８】
本発明は、このような実情に鑑みてなされたものであり、接着対象部材に応じた接着剤を用いることにより、電解質膜およびセパレータのいずれに対してもゴムガスケットの接着性が良好な燃料電池セル、およびその製造方法を提供することを課題とする。
【課題を解決するための手段】
【０００９】
（１）上記課題を解決するため、本発明の燃料電池セルは、電解質膜と、セパレータと、該電解質膜および該セパレータの両方に接着され該電解質膜の周縁部を封止するゴムガスケットと、を備える燃料電池セルであって、該ゴムガスケットと該セパレータとの間には、第一接着層が配置され、該ゴムガスケットと該電解質膜との間には、該ゴムガスケット側から順にシランカップリング剤層と、該第一接着層とは異なる第二接着層と、が配置されることを特徴とする。
【００１０】
（２）上記課題を解決するため、本発明の燃料電池セルの製造方法は、電解質膜と、セパレータと、該電解質膜および該セパレータの両方に接着され該電解質膜の周縁部を封止するゴムガスケットと、を備える燃料電池セルの製造方法であって、該ゴムガスケットと該セパレータとを第一接着剤により接着するセパレータ接着工程と、該ゴムガスケットと該電解質膜とを、シランカップリング剤を該ゴムガスケット側に配置して、該シランカップリング剤、および該第一接着層とは異なる第二接着剤により接着する電解質膜接着工程と、を有することを特徴とする。
【発明の効果】
【００１１】
（１）本発明の燃料電池セルにおいては、ゴムガスケットとセパレータとの間、ゴムガスケットと電解質膜との間に、各々異なる接着層が配置される。すなわち、セパレータと電解質膜とは、異なる接着剤によりゴムガスケットに接着されている。これにより、セパレータおよび電解質膜（以下、まとめて「相手部材」という場合がある）の特性や、各々に要求される特性を考慮して、相手部材に応じて最適な接着剤を選択することができ、従来のように同じ接着剤を用いることによる問題を解消することができる。例えば、電解質膜に対してのみ、反応温度が低い接着剤を用いることにより、熱ダメージによる電解質膜の劣化を抑制することができる。また、電解質膜に対してのみ、柔軟な接着剤を用いることにより、電解質膜に対する追従性を向上させることができる。
【００１２】
本発明の燃料電池セルにおいては、ゴムガスケットと電解質膜との間に、シランカップリング剤層と第二接着層とが配置される。すなわち、ゴムガスケットと電解質膜とは、二種類の接着剤を用いて接着される。ゴムガスケット側にシランカップリング剤層を配置することにより、ゴムガスケットと第二接着層との接着強度が高まり、ゴムガスケットと電解質膜との接着性を向上させることができる。よって、シランカップリング剤層、第二接着層のいずれか一方では充分な接着力を得られなくても、二層を積層することにより、所望の接着性を確保することができる。例えば、接着剤の中には、１５０℃程度の高温に加熱しないと化学反応が進行しにくく充分な接着力が発揮されないものがある。しかし、シランカップリング剤層および第二接着層の二層を積層することにより、高温下で処理しなくても、所望の接着性を確保することが可能になる。この態様は、電解質膜が高温に曝されずに済むため、電解質膜の劣化を抑制するのに有効である。
【００１３】
（２）本発明の燃料電池セルの製造方法においては、セパレータと電解質膜とを、異なる接着剤によりゴムガスケットに接着する。これにより、セパレータおよび電解質膜の特性や、各々に要求される特性を考慮して、相手部材に応じて最適な接着剤を選択することができ、従来のように同じ接着剤を用いることによる問題を解消することができる。例えば、電解質膜に対してのみ、反応温度が低い接着剤を用いることにより、熱ダメージによる電解質膜の劣化を抑制することができる。また、電解質膜に対してのみ、柔軟な接着剤を用いることにより、電解質膜に対する追従性を向上させることができる。
【００１４】
本発明の燃料電池セルの製造方法においては、ゴムガスケットと電解質膜とを、シランカップリング剤および第二接着剤の二種類の接着剤を用いて接着する。ゴムガスケット側にシランカップリング剤を配置することにより、ゴムガスケットと第二接着剤との接着強度が高まり、ゴムガスケットと電解質膜との接着性を向上させることができる。よって、シランカップリング剤、第二接着剤のいずれか一方では充分な接着力を得られない場合でも、これらの両方を用いることにより、所望の接着性を確保することができる。上述したように、１５０℃程度の高温に加熱しないと充分な接着力が発揮されない接着剤を用いた場合でも、シランカップリング剤および第二接着剤を併用することにより、高温下で処理しなくても、所望の接着性を確保することが可能になる。この場合、電解質膜が高温に曝されずに済むため、電解質膜の劣化を抑制するのに有効である。
【図面の簡単な説明】
【００１５】
【図１】本発明の燃料電池セルの一実施形態を示す断面図である。
【発明を実施するための形態】
【００１６】
＜燃料電池セル＞
本発明の燃料電池セルにおいては、ゴムガスケットとセパレータとの間には、第一接着層が配置され、ゴムガスケットと電解質膜との間には、ゴムガスケット側から順にシランカップリング剤層と、第一接着層とは異なる第二接着層と、が配置される。
【００１７】
［ゴムガスケット］
ゴムガスケットは、電解質膜およびセパレータの両方に接着され電解質膜の周縁部を封止する。ゴムガスケットは、ゴムまたは熱可塑性エラストマー（ゴム成分）を含むゴム組成物から製造される。このうち、ゴムとしては、エチレン−プロピレン−ジエンゴム（ＥＰＤＭ）、シリコーンゴム、フッ素ゴム、ブチルゴム（ＩＩＲ）、エチレン−プロピレンゴム（ＥＰＭ）、アクリロニトリル−ブタジエンゴム（ＮＢＲ）、水素添加アクリロニトリル−ブタジエンゴム（Ｈ−ＮＢＲ）、スチレン−ブタジエンゴム（ＳＢＲ）、ブタジエンゴム（ＢＲ）などが挙げられる。ゴム組成物は、ゴム成分の他に、架橋剤、架橋促進剤、加工助剤、軟化剤、補強材などを含んでいてもよい。
【００１８】
ゴム組成物に架橋剤や架橋促進剤が配合されていると、反応時に分解し、その分解物がゴムガスケットの表面にブリードアウトする。また、架橋時に使用した金型に塗布された離型剤や、金型に堆積されている汚染物が、ゴムガスケットに転写する場合もある。このため、架橋後のゴムガスケットを接着剤を用いて相手部材に接着する従来の方法においては、接着前にゴムガスケットの表面を洗浄し、接着性に悪影響を及ぼす成分を除去していた。また、熱架橋する際には金型やオーブンなどが用いられ、前者では金型からの伝熱で、後者では空気などの雰囲気からの伝熱で、ゴム組成物に熱が加えられる。生産効率の向上を図るためには、架橋時間の短縮が有効であるが、熱架橋においては熱伝熱経路の熱伝導率に依存するため容易ではない。また、ゴム組成物に配合されている架橋剤などが分解することで、架橋時に独特の臭気が発生するという問題もあった。
【００１９】
したがって、熱架橋における種々の問題を解消するためには、ゴムガスケットは、活性エネルギー線の照射によりゴム組成物が架橋した架橋物であることが望ましい。活性エネルギー線を用いる場合、ゴム組成物に架橋剤などを配合する必要はなく、ゴム組成物を加熱する必要もない。したがって、接着前にゴムガスケットを洗浄する工程を省略することができ、架橋時に臭気が発生するという問題も解消される。また、活性エネルギー線を用いると、架橋時間が短くて済み、寸法変化が少ないという利点がある。
【００２０】
［セパレータ］
セパレータの材質、形状などは特に限定されない。一例として、ステンレス鋼、チタンなどの金属製で、矩形薄板状のセパレータが挙げられる。
【００２１】
［電解質膜］
電解質膜としては、全フッ素系スルホン酸膜、全フッ素系ホスホン酸膜、全フッ素系カルボン酸膜、炭化水素系膜などの高分子膜が挙げられる。電解質膜は、矩形薄膜状を呈しており、その両面に各々配置されるアノード触媒層およびカソード触媒層と共に、膜電極接合体（Ｍｅｍｂｒａｎｅ  Ｅｌｅｃｔｒｏｄｅ  Ａｓｓｅｍｂｌｙ：ＭＥＡ）を構成する。アノード触媒層およびカソード触媒層は、例えば、白金を担持したカーボン粒子を含む。
【００２２】
［第一接着層］
第一接着層は、ゴムガスケットとセパレータとの間に配置される。第一接着層は、第一接着剤が硬化して形成された層である。第一接着剤は、ゴムガスケットとセパレータとを接着できれば、特に限定されない。例えば、ポリオレフィン系接着剤、塩素ゴム系接着剤、アクリル系接着剤、エポキシ系接着剤、ポリウレタン系接着剤、ニトリルゴム系接着剤、塩化ビニル系接着剤、酢酸ビニル系接着剤、ポリエステル系接着剤、フェノール系接着剤、シリコーン系接着剤などが挙げられる。なかでも、加熱により溶融し、接着対象部材との密着性を高めることができるという観点から、第一接着剤として、熱可塑性樹脂系接着剤を用いることが望ましい。接着性をより向上させるためには、酸変性された熱可塑性樹脂系接着剤を用いることが望ましい。以上より、第一接着層は、熱可塑性樹脂系接着剤からなる態様、さらには酸変性された熱可塑性樹脂系接着剤からなる態様が好適である。
【００２３】
［第二接着層］
第二接着層は、ゴムガスケットと電解質膜との間の電解質膜側に配置される。第二接着層は、第一接着剤とは異なる第二接着剤が硬化して形成された層である。第二接着剤は、電解質膜の材質に応じて適宜選択すればよく、イオン成分や金属成分が含まれていないものが望ましい。
【００２４】
上述したように、電解質膜は、ガス圧の変動や外部からの振動などにより動いたり伸びたりする。よって、第二接着層は、電解質膜の動きや変形に追従できるように柔軟であることが望ましい。このような観点から、第二接着層の弾性率は、第一接着層の弾性率よりも小さいことが望ましい。例えば、第二接着層の弾性率は、１００ＭＰａ以下であると好適である。５０ＭＰａ以下、さらには１０ＭＰａ以下であるとより好適である。比較的弾性率が小さい第二接着剤としては、シリコーン樹脂系接着剤、アクリル樹脂系接着剤などが挙げられる。接着性をより向上させるためには、変性シリコーン樹脂系接着剤を用いることが望ましい。以上より、第二接着層は、シリコーン樹脂系接着剤またはアクリル樹脂系接着剤からなる態様、さらには変性シリコーン樹脂系接着剤からなる態様が好適である。また、第二接着剤が、比較的低温で硬化する接着剤であれば、熱ダメージによる電解質の劣化を抑制することができる。さらに、常温硬化型の接着剤であれば、接着時に加熱しなくて済むため、熱ダメージにより電解質膜が劣化するおそれはない。
【００２５】
［シランカップリング剤層］
シランカップリング剤層は、ゴムガスケットと電解質膜との間のゴムガスケット側に配置される。シランカップリング剤層は、ゴムガスケットに対する接着力を向上させる役割を果たす。
【００２６】
［燃料電池セルの構成例］
図１に、本発明の燃料電池セルの一実施形態の断面図を示す。図１に示すように、燃料電池セル１は、電極部材２０と、セパレータ３０ａ、３０ｂと、ゴムガスケット４０ａ、４０ｂと、第一接着層５０と、シランカップリング剤層５１と、第二接着層５２と、を備えている。
【００２７】
電極部材２０は、ＭＥＡ２１と、ガス拡散層２２ａ、２２ｂと、を有している。ＭＥＡ２１は、電解質膜２３を有している。電解質膜２３は、全フッ素系スルホン酸膜であり、矩形薄膜状を呈している。電解質膜２３の上下両面には触媒層が配置されている。触媒層は、白金を担持したカーボン粒子を含んでいる。ガス拡散層２２ａ、２２ｂは、いずれも焼結発泡金属製であり、矩形薄板状を呈している。ガス拡散層２２ａは、ＭＥＡ２１の上面に積層され、ガス拡散層２２ｂは、ＭＥＡ２１の下面に積層されている。
【００２８】
セパレータ３０ａ、３０ｂは、いずれもチタン製であり、矩形薄板状を呈している。セパレータ３０ａは、ガス拡散層２２ａの上面に積層されている。セパレータ３０ｂは、ガス拡散層２２ｂの下面に積層されている。
【００２９】
ゴムガスケット４０ａ、４０ｂは、いずれもＥＰＤＭをゴム成分とするゴム組成物を電子線架橋した架橋物からなり、矩形枠状を呈している。第一接着層５０は、ゴムガスケット４０ａとセパレータ３０ａとの間に配置されている。第一接着層５０は、酸変性された熱可塑性樹脂系接着剤からなる。ゴムガスケット４０ａは、第一接着層５０を介してセパレータ３０ａに接着されている。同様に、第一接着層５０は、ゴムガスケット４０ｂとセパレータ３０ｂとの間に配置されている。ゴムガスケット４０ｂは、第一接着層５０を介してセパレータ３０ｂに接着されている。
【００３０】
シランカップリング剤層５１および第二接着層５２は、ゴムガスケット４０ａと電解質膜２３との間に配置されている。シランカップリング剤層５１は、ゴムガスケット４０ａ側に配置されている。第二接着層５２は、電解質膜２３側に配置されている。第二接着層５２は、変性シリコーン樹脂系接着剤からなる。ゴムガスケット４０ａは、シランカップリング剤層５１および第二接着層５２を介して電解質膜２３に接着されている。同様に、シランカップリング剤層５１および第二接着層５２は、ゴムガスケット４０ｂと電解質膜２３との間に配置されている。シランカップリング剤層５１は、ゴムガスケット４０ｂ側に配置されている。第二接着層５２は、電解質膜２３側に配置されている。ゴムガスケット４０ｂは、シランカップリング剤層５１および第二接着層５２を介して電解質膜２３に接着されている。このようにして、ゴムガスケット４０ａ、４０ｂは、電極部材２０を外部から遮断して封止している。
【００３１】
なお、本発明の燃料電池セルの構成は、本形態に限定されない。本形態においては、ゴムガスケットが上下に分割された二部材で構成されているが、ゴムガスケットは単一の部材でも構わない。また、本発明の燃料電池セルは、他の構成部材を有してもよい。例えば、ガス拡散層の積層方向両側に、多孔質材料からなるガス流路層を配置してもよい。
【００３２】
＜燃料電池セルの製造方法＞
本発明の燃料電池セルの製造方法は、セパレータ接着工程と、電解質膜接着工程と、を有する。ここで、セパレータ接着工程と電解質膜接着工程とは、順不同であり、どちらを先に行っても、両工程を同時に行ってもよい。以下、各工程を説明する。
【００３３】
［セパレータ接着工程］
本工程は、ゴムガスケットとセパレータとを第一接着剤により接着する工程である。ゴムガスケット、セパレータ、第一接着剤については、本発明の燃料電池セルの実施形態において述べたとおりである。第一接着剤は、ゴムガスケットおよびセパレータの少なくとも一方の接着面に配置すればよい。第一接着剤が液状の場合には、スプレー、ディスペンサーなどで塗布すればよい。第一接着剤がフィルム状などの固体の場合には、そのまま配置すればよい。ゴムガスケットとセパレータとの間に第一接着剤を介在させた状態で、所定の温度下および必要に応じて加圧して、接着させればよい。
【００３４】
例えば、枠状のゴムガスケットにおけるセパレータとの接着面に第一接着剤を配置し、その上にセパレータを重ねた後、１２０〜２００℃程度の温度下で数秒〜数十秒間加圧して接着することができる。この場合、第一接着剤を予熱して軟化させておくと、ゴムガスケットとのなじみが良くなり接着性の向上につながると共に、接着に要する時間を短縮することができる。
【００３５】
［電解質膜接着工程］
本工程は、ゴムガスケットと電解質膜とを、シランカップリング剤をゴムガスケット側に配置して、シランカップリング剤、および第一接着剤とは異なる第二接着剤により接着する工程である。ゴムガスケット、電解質膜、シランカップリング剤、および第二接着剤については、本発明の燃料電池セルの実施形態において述べたとおりである。電解質膜と接する第二接着層を柔軟にするという観点から、第二接着剤の弾性率は、第一接着剤の弾性率よりも小さいことが望ましい。
【００３６】
シランカップリング剤は、ゴムガスケットにおける電解質膜との接着面に、スプレー、ディスペンサーなどで塗布すればよい。第二接着剤は、シランカップリング剤に重ねて配置しても、電解質膜側に配置してもよい。第二接着剤が液状の場合には、スプレー、ディスペンサーなどで塗布すればよい。第二接着剤がフィルム状などの固体の場合には、そのまま配置すればよい。
【００３７】
ゴムガスケットと電解質膜との間に、シランカップリング剤および第二接着剤をこの順で介在させた状態で、所定の温度下および必要に応じて加圧して、接着させればよい。電解質膜の熱ダメージを回避して劣化を抑制するという観点から、本工程の接着を５０℃以下で行うことが望ましい。例えば、枠状のゴムガスケットにおける電解質膜との接着面にシランカップリング剤を塗布し、その上に第二接着剤を塗布した後、電解質膜を重ねて、室温下で数秒〜数十秒間保持して接着するとよい。
【００３８】
ゴムガスケットと電解質膜との接着を低温下で行うという点に着目すると、セパレータの接着に用いる接着剤との異同を問わず、燃料電池セルの製造方法を、ゴムガスケットと電解質膜との間に、該ゴムガスケット側からシランカップリング剤およびこれとは別の接着剤をこの順で配置して、該ゴムガスケットと該電解質膜とを５０℃以下で接着する工程を有するように構成することができる。
【００３９】
［ゴムガスケット製造工程］
上述したように、ゴムガスケットを熱架橋により製造する場合に生じる種々の問題を解消するためには、ゴムガスケットを、活性エネルギー線の照射により製造することが望ましい。例えば、本発明の燃料電池セルの製造方法を、セパレータ接着工程および電解質膜接着工程の前に、活性エネルギー線を照射することにより未架橋ゴム部材を架橋してゴムガスケットを製造するゴムガスケット製造工程を有するように構成することができる。
【００４０】
未架橋ゴム部材は、ゴム組成物を成形した部材である。活性エネルギー線を用いる場合、ゴム組成物に架橋剤などを配合する必要はなく、ゴム組成物を加熱する必要もない。したがって、接着前にゴムガスケットを洗浄する工程を省略することができ、架橋時に臭気が発生するという問題も解消される。また、活性エネルギー線を用いると、架橋時間が短くて済み、寸法変化が少ないという利点がある。活性エネルギー線としては、電子線、紫外線などが挙げられる。
【実施例】
【００４１】
燃料電池セルの電解質膜、セパレータ、ゴムガスケットに用いられる材料でテストピースを製造し、部材間の接着性を評価した。
【００４２】
＜セパレータが接着されたテストピースの製造＞
本発明の燃料電池セルの製造方法におけるセパレータ接着工程に従ってテストピースを製造した。まず、ＥＰＤＭ１００質量部、カーボンブラック５０質量部、パラフィン系プロセスオイル（出光興産（株）製「ダイアナ（登録商標）プロセスオイルＰＷ３８０」）２０質量部からなるゴム組成物を押出成形して、シート状の未架橋ゴム部材（厚さ１ｍｍ）を製造した。次に、未架橋ゴム部材に電子線を照射して（吸収線量２００ｋＧｙ）、架橋ゴムシートを製造した。続いて、架橋ゴムシートの一面に接着剤Ａ（無水マレイン酸変性ポリオレフィン樹脂フィルム（三井化学（株）製「アドマー（登録商標）ＮＦ５１８」、厚さ０．０５ｍｍ）を載置した。それから、チタン製の薄板（厚さ０．１ｍｍ）を接着剤Ａの上に重ねて、積層体を製造した。製造した積層体を、温度１８０℃に保持された一対の金属板で挟持して、面圧１ＭＰａで加圧しながら１０秒間保持した。その後、室温下で一日放置した。このようにして、架橋ゴムシートとチタン製の薄板とが接着されたテストピースを製造した。テストピースにおける接着面の大きさは、幅５ｍｍ、長さ４０ｍｍである。本実施例において、チタン製の薄板はセパレータに相当する。よって、以下においては、便宜上、チタン製の薄板をセパレータと称す。接着剤Ａは第一接着剤の概念に含まれる。表１に、テストピースの構成を示す。
【表１】
2019117730.tif 000003
【００４３】
＜電解質膜が接着されたテストピースの製造＞
［実施例１］
本発明の燃料電池セルの製造方法における電解質膜接着工程に従ってテストピースを製造した。まず、セパレータが接着されたテストピースを製造した時に用いた架橋ゴムシートを準備した。次に、架橋ゴムシートの一面にシランカップリング剤を塗布し、さらにその上にシランカップリング剤以外の接着剤を塗布して乾燥させた。続いて、電解質膜（全フッ素系スルホン酸膜、デュポン社製「Ｎａｆｉｏｎ」（登録商標）、厚さ２０μｍ）を接着剤の上に重ねて、積層体を製造した。製造した積層体を、温度２５℃に保持された一対の金属板で挟持して、面圧１ＭＰａで加圧しながら１０秒間保持した。その後、室温下で一日放置した。このようにして、架橋ゴムシートと電解質膜とが接着されたテストピースを製造した。テストピースにおける接着面の大きさは、幅１０ｍｍ、長さ４０ｍｍである。本実施例で使用した後述の接着剤Ｂは、第二接着剤の概念に含まれる。
【００４４】
［比較例１］
接着剤を全く使用しないで積層体を製造した点以外は、実施例１と同様にしてテストピースを製造した。
【００４５】
［比較例２、３］
シランカップリング剤および接着剤のうちいずれか一方のみを使用して積層体を製造した点以外は、実施例１と同様にしてテストピースを製造した。
【００４６】
［比較例４、５］
シランカップリング剤および接着剤のうちいずれか一方のみを使用して積層体を製造した点、および金属板の温度（接着温度）を１５０℃に変更した点以外は、実施例１と同様にしてテストピースを製造した。
【００４７】
表２に、テストピースの構成を示す。使用したシランカップリング剤および接着剤は以下の通りである。
シランカップリング剤ａ：ロードファーイースト社製「ケムロック（登録商標）６０７」。
接着剤Ｂ：変性シリコーン樹脂系接着剤（セメダイン（株）製「スーパーＸ  Ｎｏ．８００８」）。
【表２】
2019117730.tif 000004
【００４８】
＜弾性率の測定方法＞
接着剤Ａ、Ｂの弾性率を、動的粘弾性測定装置（（株）ユービーエム製「Ｒｈｅｏｇｅｌ−Ｅ４０００Ｆ」）を用いて測定した。測定には、幅５ｍｍ、長さ３０ｍｍの平板状の試験片を用いた。測定は、試験片を上下のホルダーで挟み、下側のホルダーを周波数５Ｈｚにて上下に振動させて行った。振幅は０．００５ｍｍ、チャック間距離は２０ｍｍとした。表１および表２に、弾性率の測定結果をまとめて示す。
【００４９】
＜接着性の評価方法＞
各テストピースについて、ＪＩＳ  Ｋ  ６２５６−２：２０１３に規定される９０°剥離試験を行い、架橋ゴムシートに対するセパレータまたは電解質膜の接着性を評価した。
【００５０】
セパレータの接着性は、９０°剥離試験により得られた剥離強さが０．３Ｎ／ｍｍ以上の場合を接着性良好（先の表１中、〇印で示す）とした。電解質膜の接着性は、９０°剥離試験により得られた剥離強さの値から、次式（Ｉ）により算出した接着力指数を基準にして評価した。接着力指数が１００以上、かつ電解質膜の劣化が見られない場合を接着性良好（先の表２中、〇印で示す）、接着力指数が１００未満、または電解質膜の劣化が見られる場合を接着性不良（同表中、×印で示す）とした。表１、表２に、接着性の評価結果をまとめて示す。
接着力指数＝（各テストピースの剥離強さ／比較例４のテストピースの剥離強さ）×１００  ・・・（Ｉ）
＜総合評価の方法＞
電解質膜が接着されたテストピースについて、接着性の評価が良好、かつ使用した接着剤（第二接着層）の弾性率が接着剤Ａ（セパレータを接着した接着剤、第一接着層）の弾性率よりも小さい場合を非常に適する（先の表２中、◎印で示す）、接着性の評価が不良である場合を適さない（同表中、×印で示す）、と総合的に評価した。表２に、総合評価をまとめて示す。
【００５１】
＜評価結果＞
表１に示すように、セパレータの接着性は良好であった。また、表２に示すように、シランカップリング剤とそれ以外の接着剤とを併用した実施例１のテストピースにおいては、電解質膜の接着性は良好であった。一方、接着剤を用いないか、シランカップリング剤およびそれ以外の接着剤のうちの一方しか用いなかった比較例１〜５のテストピースにおいては、電解質膜の接着性は不良であった。接着力の基準とした比較例４のテストピースにおいては、接着温度を１５０℃と高温にしたため、シランカップリング剤のみでも所望の剥離強さを得ることができた。しかし、接着温度が高温であったため、電解質膜に劣化が見られた。このため、接着性は不良となった。また、比較例５のテストピースにおいては、接着温度を高温にしても剥離強さが小さく、さらには電解質膜に劣化も見られた。
【００５２】
実施例１のテストピースにおいては、接着剤Ｂ（第二接着層）の弾性率が、セパレータを接着した接着剤Ａ（第一接着層）の弾性率よりも小さい。このため、電解質膜と接する第二接着層が柔軟であり、電解質膜の動きや変形に対する追従性に優れる。したがって、実施例１のテストピースの総合評価は、使用した接着剤が電解質膜の接着に非常に適するという結果になった。
【符号の説明】
【００５３】
１：燃料電池セル、２０：電極部材、２２ａ、２２ｂ：ガス拡散層、２３：電解質膜、３０ａ、３０ｂ：セパレータ、４０ａ、４０ｂ：ゴムガスケット、５０：第一接着層、５１：シランカップリング剤層、５２：第二接着層。
【図１】
2019117730.tif 000005